Brevet FR3100296A1 — publié le 20210305

Description Titre de l'invention : Tambour de frein composite Domaine technique [0001] La présente invention concerne un tambour de frein, en particulier un tambour de frein composite, par exemple pour véhicule automobile. [0002] Plus précisément, l'invention concerne une couronne de frottement pour tambour de frein, un procédé et un système de fabrication d'une couronne de frottement pour tambour de frein, ainsi qu'un tambour de frein composite, un procédé et un système de fabrication d'un tambour de frein composite, par exemple par surmoulage en fonderie d'alliage d'aluminium d'une couronne de frottement. Technique antérieure [0003] Les tambours de frein équipent principalement les véhicules automobiles de faible puissance ou d'entrée de gamme. Ces tambours de frein, au nombre de deux, sont disposés en général sur le train arrière du véhicule automobile. Les roues avant sont principalement munies de freins à disque, le disque ayant la même fonction de dissipation énergétique au freinage que le tambour dc frein. [0004] Dans un tambour de frein, un corps principal est monté coaxial avec un axe qui est lui-même coaxial à la roue. Le tambour de frein est donc indirectement solidaire de la jante dc la roue et tourne à la même vitesse de rotation. [0005] Un organe de freinage, tel que des patins dc frottement d'un dispositif dc freinage coopèrent avec le tambour de frein. Ces patins dc frottement, en se rapprochant dc la surface intcrnc cylindrique du tambour dc frein, viennent en contact avec ladite surface interne, lors d'une manoeuvre dc freinage décidée par le conducteur du véhicule automobile. Lorsque le conducteur appuie sur la pédale de freinage, ces patins de frottement exercent une pression de contact sur la surface interne du tambour de frein, plus ou moins importante, selon 1' intensité du freinage. Lc frottement provoqué par le mouvement relatif du tambour en rotation, lorsque le véhicule se déplace, par rapport aux patins de frottement, fixes, permet de transformer l'énergie cinétique du véhicule en mouvement en énergie calorifique, permettant ainsi au véhicule dc ralentir voire de stopper, selon la décision du conducteur. Le frottement plus ou moins intensif, qui dépend de plusieurs conditions, comme la vitesse de rotation de la roue, la pression de contact entre les patins de frottement et la surface interne du tambour de frein, les conditions tnbologiques de l'interface de frottement, génère des quantités de chaleur plus ou moins importantes. Dans certaines conditions de freinage intensif, la chaleur générée peut surchauffer le tambour de frein jusqu'à des températures supérieures à 400°C, ayant pour conséquence de dégrader rapidement et de façon significative 2 l'efficacité du freinage. C'est ce que l'on appelle l'effet de « fading » dans la terminologie anglo-saxonne. Ceci peut conduire à la perte de capacité de freinage des tambours de frein. D'autre part, les accroissements de température excessifs dans l'environnement du dispositif de freinage, notamment à l'intérieur du tambour de frein, peuvent porter préjudice au dispositif hydraulique permettant d'actionner les patins de frottement (ou les étriers et plaquettes de frein dans le cas d'un dispositif de freinage à disque). En effet, il y a dans certains cas un risque de vaporisation dudit liquide hydraulique. De tels inconvénients ont par exemple été décrits dans le document « Analysis of heat conduction in a disk brake system », F. Talati & S. Jalalifar, Hcat Mass Transfer, 2009, 45:1047-1059. [0006] Dans un autre exemple de conception pour le montage du tambour de frein et de la jante de roue, un composant muni d'un axe est rendu solidaire d'un élément de châssis. Le composant reçoit un sous-ensemble de freinage à l'aide de vis de fixation. Le sous-ensemble de freinage comprend les patins de frottement dont le mouvement de mise en contact avec la surface interne du tambour de frein est actionné à l'aide d'un vérin faisant partie du sous-ensemble de freinage. Un moyeu est monté à rotation autour de l'axe, grâce à un roulement intermédiaire. Ce moyeu reçoit le tambour de frein et la jante de roue. [0007] Les tambours de frein sont en général réalisés à partir d'une pièce de fonderie en fonte, en forme de couvercle. [0008] Dans un exemple de conception, la surface de frottement interne cylindrique réalisée par usinage du tambour de frein, et qui coopère par contact glissant avec les patins de frottement du dispositif de freinage, présente un diamètre intérieur de 228,6 millimètres et une largeur de 52 millimètres. La surface extérieure du tambour de frein est, elle aussi, sensiblement cylindrique. Avantageusement, des nervures sont aménagées dans la conception de certains tambours de frein pour des raisons de rigidité optimisée en termes de poids du tambour et aussi pour des raisons d'optimisation de dissipation de chaleur générée lors du freinage, en augmentant la surface d'échange thermique avec l'environnement (fonction d'ailettes de refroidissement). [0009] Les tambours en fonte, généralement en fonte lamellaire (fonte GJL 200), ont l'inconvénient d'être lourd, opposant un fort moment d'inertie à la rotation de la roue. De plus, la fonte dissipe plus ou moins facilement la chaleur générée lors des freinages intensifs. D'autre part, cette chaleur a tendance à rester concentrer au voisinage de la surface de frottement cylindrique du tambour de frein, compte tenu du coefficient d'échange thermique de la fonte (en W.m4.°C-'). [0010] De nombreux documents décrivent des procédés de conception de tambours de frein. [0011] Dans US 1,553,670, il est proposé une conception en deux parties. La première partie est une couronne dont le diamètre intérieur usiné fournit la fonction de surface de 3 frottement, la surface extérieure est munie d'une pluralité de gorges permettant l'obtention de nervures en périphérie, augmentant ainsi la surface d'échange thermique avec l'environnement. Cette couronne en acier moulé (fonte ou autre matériau ferreux) est connectée à un flasque permettant la fixation du tambour de frein ainsi formé. Ce flasque peut être soudé à la couronne, ou assemblé à l'aide de rivets. Cette conception permet de réduire le poids du tambour de frein. [0012] Dans US 2,840,195, il est proposé un tambour de frein comprenant : une couronne en fonte dont la surface est percée d'une multitude de trous débouchant et d'un flasque latéral en tôle métallique. Un alliage d'aluminium est surmoulé autour de la couronne et de la périphérie extérieur du flasque formé d'un rebord embouti. Le surmoulage réalisé par une opération de fonderie (comme par exemple en coulée par centrifugation) permet de cramponner les trois éléments que sont la couronne, le flasque et la forme surmoulée extérieure en alliage d'aluminium. L'alliage d'aluminium remplit les trous aménagés dans la couronne. Cette conception composite présente certains avantages comme un gain de poids, une évacuation plus rapide de la chaleur générée lors de freinages intensifs, grâce à l'alliage d'aluminium en contact avec la couronne en fonte dont le diamètre intérieur usiné forme la surface de frottement cylindrique du tambour de frein. [0013] Dans US 1,670,320, il est proposé un tambour de frein dont la couronne de frottement est percée d'une pluralité de trous débouchant. D'après ce document, ces trous permettent d'améliorer l'échange thermique, l'évacuation des calories, et de limiter les échauffements excessifs du tambour de frein lors de freinages intensifs. [0014] Dans EP 0 002 581, il est proposé une conception de tambour de frein composite comparable à l'invention définie dans US 2,840,195 mais la couronne de frottement n'est pas percée d'une pluralité de trous débouchant. Ce document indique que le flasque permettant de fixer le tambour de frein peut recevoir des masses d'équilibrage. [0015] Dans US 2,115,980, il est proposé une conception de tambour de frein composite comprenant un flasque en tôle métallique aménagé de manière à pouvoir couler en fonderie par centrifugation la couronne de frottement et maintenir en position ladite couronne de frottement à l'intérieur du flasque, grâce à une ou plusieurs formes en V » s'étendant radialement vers l'extérieur. Le tambour peut également comprendre un flasque en tôle fixé sur le flasque comprenant la couronne de frottement. D'après ce document, ceci permet d'augmenter la durée de vie du tambour de frein. [0016] Dans GB 560,903, il est proposé une conception de tambour de frein pour l'aviation caractérisé par un corps réalisé en alliage léger, ce corps étant réalisé par surmoulage en fonderie autour d'une pluralité de segments positionnés avec précision dans l'outillage de surmoulage et formant la surface de frottement, après usinage de l'alésage de frottement. Ces segments sont réalisés dans un matériau résistant à l'usure provoquée par les patins de frottement du dispositif de freinage. Cette technologie est proposée pour résoudre les risques de glissement relatifs entre la couronne de frottement et le corps de tambour en alliage léger surmoulé autour de la couronne. Ce problème, indique ce document, est principalement dû à la différence de coefficient de dilatation entre l'alliage léger (par exemple un alliage d'aluminium) et le matériau (par exemple de la fonte ou de l'acier) constitutif de la couronne de frottement. [0017] Dans US 2,109,110, il est proposé un tambour de frein composite comprenant un corps en alliage d'aluminium dont la périphérie extérieure possède une pluralité de nervures formant saillie et permettant d'augmenter la surface d'échange thermique avec l'environnement. Ce corps en forme de couvercle entoure une jante mince en tôle d'acier dont le diamètre intérieur sert de surface de frottement pour le mécanisme de freinage. Entre cette jante mince en tôle d'acier et le corps en alliage léger, ce document décrit la présence d'une couche de zinc déposée sur la surface extérieure du flasque en tôle mince. Les objectifs recherchés sont un gain de poids, un meilleur transfert de chaleur vers l'environnement afin de refroidir rapidement le tambour de frein. Le corps en alliage léger est surmoulé par procédé de fonderie autour du flasque revêtu d'une couche de zinc. [0018] Dans US 2,563,769, il est proposé une solution pour les tambours de frein d'avions qui doivent supporter, lors d'un atterrissage, une quantité de chaleur très importante, compte tenu de l'intensité de freinage excessive de manière à stopper le plus rapidement possible l'avion sur la piste d'atterrissage, et par conséquent être capable d'évacuer ces calories le plus rapidement possible. Ainsi, ce document divulgue un tambour de frein comprenant un flasque comprenant une périphérie cylindrique et un flanc latéral destiné à la fixation du tambour de frein, une couronne de frottement en fonte coulée par centrifugation à l'intérieur du flasque, une pluralité d'ailettes de refroidissement situées en périphérie extérieure du flasque, ces ailettes étant surmoulées lors de la coulée par centrifugation de la couronne de frottement. [0019] Dans US 1,998,709, il est proposé un dispositif de coulée par centrifugation du matériau constitutif de la couronne de frottement et les tambours de frein composites réalisés avec ledit procédé. [0020] Le surmoulage, par procédé de fonderie, d'un alliage d'aluminium sur un corps constitué d'un matériau métallique dont le point de fusion est beaucoup plus élevé que celui de l'alliage d'aluminium a, par ailleurs, fait l'objet de nombreux travaux. [0021] Dans US 2,543,936, il est proposé un dispositif permettant de réaliser un tel surmoulage. [0022] Dans US 2,506,823, il est proposé un tambour de frein pour véhicule automobile ca- ractérisé par un flasque en forme de couvercle, lequel comprend une périphérie cylindrique et un voile permettant la fixation du tambour de frein, et dans lequel est coulé un matériau métallique constitutif de la couronne de frottement. Un ruban en forme d'ailette continue et spiralée est surmoulé lors de la coulée du matériau métallique, en fonderie par centrifugation. La base du ruban traverse la périphérie sensiblement cylindrique du flasque pour se retrouver emprisonnée dans le matériau métallique constitutif de la couronne dc frottement. Le matériau constitutif du ruban métallique est caractérisé par une grande conductivité thermique. Ceci permet, selon cc document, un meilleur refroidissement du tambour de frein, en partie grâce au ruban en forme d'ailette continue qui augmente la surface d'échange thermique avec l'environnement. [0023] Dans US 2,046,369, il est proposé un procédé de fabrication d'un corps de tambour de frein, réalisé en fonderie centrifugée. Dans le procédé divulgué, deux matériaux métalliques sont introduits dans le moule : la fonte et du cuivre ou alliage au cuivre. Etant donné que la densité du cuivre est plus élevée que celle de la fonte, et que les températures de fusion sont relativement proches, il est décrit que, sous l'effet des forces centrifuges, le cuivre a tendance à migrer plus facilement vers les parois intérieures de l'élément moulant, alors que la fonte se retrouve plus facilement vers l'intérieur radialement. Ainsi, une fois solidifiée, le tambour de frein dispose d'une couronne de frottement dont l'épaisseur, en partant de la surface intérieure, est plutôt composée dc fonte, favorable pour la surface de frottement après usinage, alors que sa périphérie est riche en cuivre, cc qui améliore la résistance mécanique du tambour dc frein. Avantageusement, un flasque en tôle métallique est lié au corps du tambour de frein hi-matière, ce flasque permettant de fixer le tambour de frein optimisé en termes de poids. [0024] Dans GB 473,138, il est proposé un tambour de frein caractérisé par la présence d'un flasque en tôle d'acier surmoulé lors de la coulée de la couronne de frottement en fonte. Le flasque en tôle est aménagé de manière à garantir la bonne tenue mécanique de cette liaison surmoulée. L'objectif est un gain de poids. [0025] Dans KR 2010/0039662, il est question d'une couronne en fonte ou tout matériau adapté pour coopérer avec les patins de frottement, se terminant latéralement par une forme adaptée pour la fixation du tambour de frein, cette couronne possédant sur sa périphérie extérieure des excroissances annulaires. Un second matériau est surmoulé en fonderie autour de ladite couronne, de manière à fournir de la rigidité sur l'un des bords du tambours d'une part, d'autre part de manière à intégrer des ailettes de refroidissement lors du surmoulage en fonderie. [0026] Dans JP2004084889, il est proposé un moyeu de roue de motocyclette intégrant une fonction de tambour de frein. Ce tambour intègre une couronne de frottement surmoulée et caractérisée par une surface extérieure striée, ce qui permet d'augmenter la surface d'échange thermique entre cette couronne soumise aux sollicitations de frottement lors de freinages et le corps de tambour qui doit le plus rapidement possible dissiper la chaleur provoquée par le freinage. 6 [0027] Dans FR 2 830 914, il est proposé un tambour de frein composite comportant au moins une piste de freinage (surface de frottement) et un dissipateur thermique, caractérisé en ce que la piste de freinage est portée directement par un moyeu de roue, par l'intermédiaire d'une paroi de maintien, afin de former un ensemble monobloc, ledit ensemble étant recouvert à sa périphérie par un dissipateur thermique comportant avantageusement des ailettes de renfort et de dissipation de chaleur. [0028] Dans WO 2012/052647, il est proposé un tambour de frein composite comprenant une couronne axiale circulaire réalisée par emboutissage d'une tôle d'acier, cette couronne cylindrique comportant un diamètre intérieur servant de surface de frottement pour la fonction de freinage, ladite couronne se terminant par une forme radiale permettant la fixation du tambour de frein, d'un anneau cylindrique en tôle d'acier recouvrant, par le biais d'une opération d'assemblage par emmanchement serrant, partiellement ou totalement la périphérie cylindrique de la couronne. Cet anneau comporte une pluralité de trous débouchant. Une forme externe en alliage léger (par exemple en alliage d'aluminium) est ensuite surmoulée par un procédé de fonderie autour de l'anneau et de la couronne. Lors du surmoulage, l'alliage léger vient remplir les trous aménagés sur l'anneau. Ces trous peuvent être orienté angulaircment de manière à améliorer le maintien du contact entre les surfaces emmanchées de la couronne et de l'anneau lorsque le tambour de frein est soumis aux phénomènes de dilatation provoqués par les échauffements lors des sollicitations de freinage du véhicule automobile. Les objectifs recherchés sont un allègement du tambour de frein et une meilleure dissipation thermique de la chaleur accumulée. [0029] L'état de la technique montre que la technologie de freinage à l'aide de tambour de frein a fait l'objet de nombreux travaux et d'études visant à améliorer la dissipation de chaleur qu'accumule un tambour de frein lorsqu'il est sollicité de façon intensive, mais aussi à réduire le poids dudit tambour de frein qui est en général réalisé en fonte par procédés de fonderie et d'usinage, pour des raisons de coûts de fabrication faibles. [0030] La technologie de freinage à l'aide de tambour de frein est également moins couteuse que celle associée aux disques de frein. [0031] Les disques de freinage se sont cependant généralisés depuis plusieurs années sur les véhicules automobiles notamment pour des raisons de performances de freinage. En effet, la technologie de freinage à tambours est, à priori, moins performante que celle à disques pour plusieurs raisons. D'une part, le diamètre de la surface de frottement des tambours de frein est limité par les dimensions des roues de véhicules automobile, ce qui limite le couple de freinage du véhicule muni de tambours de frein. D'autre part, la masse et le moment d'inertie polaire d'un tambour de frein, particulièrement lorsqu'ils sont en fonte, sont relativement élevés, compte tenu de la répartition des masses constitutives du tambour de frein, puisque ces masses se concentrant principalement 7 radialement sur la périphérie. A titre d'exemple, la masse d'un tambour de frein en fonte se situe autour de 5 à 6 kg pour un véhicule automobile de faible puissance. [0032] Les constructeurs de véhicules automobiles sont, par ailleurs, soumis à des contraintes de plus en plus sévères en ternies d'émissions de gaz à effet de serre. Ces réglementations obligent les constructeurs de véhicules automobiles à développer des solutions techniques permettant de réduire les masses roulantes, tout en réduisant les coûts de fabrication des véhicules. A ceci s'ajoute les réglementations concernent les rejets de microparticules, comme les poussières générées par l'usure des pistes de frottement des organes de freinage. A cet égard, le tambour de frein présente l'avantage de pouvoir confiner plus ou moins efficacement ces poussières à l'intérieur du tambour de frein, à l'inverse du freinage à disques, où ces poussières sont libérées dans l'environnement. [0033] La technologie des tambours de frein présente par conséquent certains avantages (e.g. confinement des poussières générées par le frottement, coût de la fonction de freinage). Il convient par conséquent d'en améliorer la conception afin de les rendre plus performants et plus légers. [0034] A cet égard, des tambours de frein dits « composites » ont été développés. Cette technologie est basée sur un tambour de frein comprenant une couronne de frottement en fonte faisant insert dans une pièce moulée en fonderie d'alliage d'aluminium. Différentes variantes ont été testées sur banc de freinage pour mesurer la vitesse de refroidissement du tambour de frein après une séquence de freinages. La géométrie de la partie en alliage d'aluminium surmoulée autour de la couronne de frottement a une influence sur la vitesse de refroidissement du tambour de frein. [0035] Dans une variante avantageuse de tambours de frein composites, une forme est surmoulée autour d'une couronne de frottement en fonte, cette forme se prolongeant par un voile de fonderie d'alliage d'aluminium s'étendant radialement pour permettre la fixation du tambour sur le moyeu de roue. La géométrie et le nombre des ailettes réalisées lors du moulage a également une influence. [0036] Ainsi, dans l'état de la technique, des solutions ont été proposées pour résoudre les problèmes suivants : augmenter la vitesse de refroidissement du tambour de frein, réduire le poids du tambour de frein, augmenter les performances de freinage d'un tambour de frein, réduire l'échauffement de la couronne de frottement après des sollicitations de freinage intense augmenter la robustesse et la durée de vie du tambour de frein, diminuer la dégradation de conduction thermique entre une couronne de frottement généralement en fonte et un composant en contact avec la surface extérieure de la 8 couronne de frottement, prenant souvent la forme d'un élément en alliage léger surmoulé autour de ladite couronne, élément permettant d'augmenter la dissipation thermique de la chaleur accumulée dans la couronne de frottement après sollicitations de freinage du tambour, et améliorer la tenue mécanique de la couronne de frottement en fonte ou en acier servant d'insert lors du surmoulage en fonderie d'un alliage léger (par exemple un alliage d'aluminium) autour de ladite couronne de frottement, soumise à des couples de freinage pouvant entrainer un glissement relatif entre ladite couronne et son support en alliage léger. [0037] Pour répondre aux risques de glissement relatifs d'une couronne de frottement soumises aux couples de freinage et aux échauffements générés par le frottement des patins du mécanisme de freinage, la couronne de frottement en fonte peut être réalisée en fonderie centrifugée selon un procédé décrit dans le document EP 2 497 967. [0038] Suite à la mise en oeuvre du procédé décrit dans ce document, la couronne de frottement (en acier, en alliage d'aluminium ou de préférence en fonte) possède sur la périphérie extérieure une pluralité de petites excroissances, venues de fonderie par réaction avec la surface du moule de fonderie, ces excroissances, appelées « spiny » dans la terminologie anglo-saxonne, prenant la forme de champignons dont le profil peut présenter des formes en contre-dépouille. Les excroissances décrites dans EP 2 497 967 augmentent l'emprise entre la surface extérieure de la couronne de frottement et le corps principal en alliage d'aluminium surmoulé autour de la couronne. Ainsi, les risques de glissement relatif de la couronne de frottement, soumise aux couples de freinage, sont à priori annulés. D'autre part, ces excroissances augmentent de façon significative la surface d'échange thermique par conduction entre la couronne de frottement et le corps principal du tambour de frein. Le flux thermique est donc amélioré pour faciliter le refroidissement du tambour de frein. [0039] La couronne de frottement décrite dans EP 2 497 967 peut être utilisée comme insert dans la fabrication d'un tambour de frein par sunnoulage d'un alliage d'aluminium autour de ladite couronne de frottement. Certaines opérations d'usinage complémentaires à l'opération de surmoulage permettent en outre l'obtention des tolérances requises pour le diamètre intérieur de la surface interne de la couronne, ainsi que l'obtention d'autres dimensions à tolérances restreintes. [0040] Des essais sur banc de freinage ont été réalisés pour tester le comportement du tambour de frein décrit dans EP 2 497 967. Ces essais ont montré un échauffement excessif (au-delà de 300°C) pour des tambours de frein en fonte, lorsque les sollicitations de freinage appliquées au tambour génèrent une quantité de chaleur que le tambour en fonte ne parvient plus à évacuer rapidement, tandis que le tambour composite fabriqué comme décrit clans EP 2 497 967, parvient à maintenir une tem- 9 pérature maximale autour de 50°C, grâce au pouvoir de dissipation thermique du corps principal surmoulé en alliage d'aluminium. [0041] Un tambour composite présentant un poids d'environ 3,5 kg, a été fabriqué avec des couronnes de frottement en fonte (nuance GJL200) possédant les excroissances telles que décrites dans EP 2 497 967. Ccs excroissances assurent un bon maintien de la couronne lorsque le tambour de frein est fortement sollicité. Les risques de désolidarisation de ladite couronne de frottement sont écartés. D'autre part, les nombreuses excroissances permettent d'augmenter la surface d'échange du flux de chaleur, par conduction thermique, entre la couronne de frottement soumises aux frottements intensifs et la masse d'alliage d'aluminium qui joue le rôle de dissipateur thermique efficace. [0042] Toutefois, d'un point de vue économique, le coût de fabrication de la couronne de frottement en fonte selon EP 2 497 967 n'est pas optimal. [0043] D'autres procédés de fabrication ont été proposés à cet égard. [0044] Dans FR 1 247 477, il est proposé de réaliser la couronne de friction en fonte, par coulée centrifuge. Des excroissances sont également obtenues grâce au dépôt sur la surface du moule, d'un produit qui en séchant, génère des irrégularités et des poches d'air, lesquelles sont remplacées par la fonte coulée par centrifugation dans ledit moule. Des petites excroissances et irrégularités de surface formant saillies et creux, lesquelles reçoivent l'alliage d'aluminium lors de la réalisation du corps principal du tambour, sont ainsi obtenues. Ceci crée une forte emprise entre les deux matériaux. Ce procédé de fabrication est néanmoins coûteux. De plus, il est nécessaire de prévoir une étape additionnelle lors de laquelle la surface intérieure de la couronne est usinée avant surmoulage de l'alliage d'aluminium [0045] Dans EP 1 292 781, des excroissances prenant la forme de rainure sont réalisées en moulage fonderie puis extrusion. Ces rainures bloquent le corps principal par rapport à la couronne de frottement dans la seule direction de rotation circonférentielle. Toutefois, ce procédé demeure coûteux et le corps principal peut glisser axialement par rapport à la couronne de frottement. [0046] Dans US 4,436,139, il est proposé un moule permettant de réaliser un tambour composite comprenant une couronne de friction de faible épaisseur mais généralement ovalisée. Le moule comprend des éléments élastiques permettant de positionner de façon coaxiale la couronne mince et de compenser ses défauts d'ovalisation, mais aussi permettant d'éviter des opérations d'usinage de finition (e.g. alésage couronne) tout en limitant le balourd du tambour ainsi fabriqué. Ce document décrit que la couronne de frottement comprend avantageusement une surface extérieure rugueuse sans pour autant décrite mode de fabrication de cette surface rugueuse d'accroche. [0047] Dans US 3,112,541, il est proposé une couronne de frottement munie d'excroissances réalisées en fonderie sable. Des petites billes de polystyrène sont floquées sur la surface huilée d'un modèle de couronne utilisé pour imprimer une contre-forme dans un moule sable. Lors de la coulée du métal dans le moule sable, les petites billes de polystyrène sont remplacées par du métal solidifié, permettant de former des excroissances sur la surface extérieure de la couronne de friction. Toutefois, ce procédé de fabrication est coûteux car la couronne de frottement est réalisée par fonderie. En outre, ce procédé de fabrication nécessite l'usinage de l'alésage de la couronne de frottement pour son centrage dans le moule de surmoulage du corps principal de tambour de frein. [0048] Dans GB 873,012, il est proposé une couronne de frottement en alliage ferreux ou cupro-ferreux, réalisée par procédé de fonderie centrifuge. Un produit est déposé sur la surface du moule permettant l'obtention d'une surface rugueuse formée de petites excroissances parfois en forme de champignons, comme dans FR 1 247 477. De même, ce procédé demeure coûteux car la couronne de frottement est réalisée par procédé de fonderie, et il est nécessaire de prévoir l'usinage de l'alésage de la couronne de frottement pour son centrage dans le moule de surmoulage du corps principale de tambour de frein. [0049] Dans JPH 05187466, il est proposé un procédé équivalent à celui de EP 1 292 781. [0050] Dans JPH 11336803, il est proposé une couronne de frottement avec des cannelures sur la paroi extérieure dont le coût de fabrication demeure néanmoins élevé. [0051] Dans US 3,888,296 il est proposé de braser des petits copeaux métalliques sur la paroi extérieure de la couronne de frottement, ce qui implique un coût important de fabrication. [0052] Dans US 4,023,613, des saillies par indentations successives sont réalisées, pas à pas, sur une tôle plane, à l'aide d'un couteau orienté. Puis cette pièce munie de saillies est mise en forme avant d'être introduite dans un moule de surmoulage. Le coût de fabrication d'un tel procédé reste élevé. [0053] 11 existe donc un besoin de pallier au moins un inconvénient de l'état de la technique précédemment décrit. Exposé de l'invention [0054] Un but de l'invention est de réduire le coût de fabrication d'un tambour de frein composite. [0055] Il est à cet effet proposé, selon un premier aspect de l'invention, une couronne de frottement pour tambour de frein, de préférence pour tambour de frein composite dans lequel la couronne de frottement forme un insert de surmoulage par procédé de fonderie d'un métal, par exemple un alliage d'aluminium, la couronne de frottement : présentant un axe de symétrie, et 11 comprenant une bande de tôle métallique, de préférence une bande de tôle d'acier, ladite bande : présentant une forme annulaire autour de l'axe de symétrie, la forme annulaire ayant été formée par roulage de la bande, et comprenant au moins une protubérance ayant été formée par poinçonnage de la bande. [0056] Avantageusement, mais facultativement, la couronne de frottement selon l'invention peut comprendre l'une parmi l'une des caractéristiques suivantes, prise seule ou en combinaison : la couronne de frottement présente : une surface interne configurée pour coopérer par frottement avec un organe de freinage, et une surface externe, opposée à la surface interne et destinée à recevoir un corps principal surmoulé, la protubérance fait saillie de la surface externe de la bande, une empreinte en creux est formée dans la surface interne de la bande, au niveau de la protubérance, l'empreinte présentant une forme complémentaire de la protubérance, la protubérance présente une portion évasée, par exemple un sommet évasé, la bande présente une première extrémité et une deuxième extrémité, opposé à la première extrémité, la première extrémité et la deuxième extrémité étant adjacentes bord à bord, la première extrémité et la deuxième extrémité sont soudées entre elles, la couronne de frottement comprend une pluralité de protubérance réparties circonférentiellement autour de l'axe de symétrie, et la bande présente : un diamètre intérieur par rapport à l'axe de symétrie qui est compris entre 100 et 500 millimètres, de préférence compris entre 200 et 300 millimètres, une épaisseur prise dans un plan orthogonal à l'axe de symétrie qui est comprise entre 2 et 8 millimètres, de préférence comprise entre 4 et 7 millimètres, et une largeur prise dans une direction parallèle à l'axe de symétrie qui est comprise entre 25 et 75 millimètres, de préférence comprise entre 40 et 60 millimètres. [0057] Selon un deuxième aspect, l'invention propose un tambour de frein composite comprenant : une couronne de frottement telle que précédemment décrite, et un corps principal : surmoulé autour de la couronne de frottement de sorte à noyer la protubérance de la bande afin de prévenir un mouvement relatif de la couronne de frottement par rapport au corps principal, centré autour de l'axe de symétrie, et 12 comprenant un métal, par exemple un alliage métallique, de préférence un alliage d'aluminium, le corps principal présentant en outre : une surface interne en contact avec la couronne de frottement, et une surface externe, opposée à la surface interne. [0058] Avantageusement, mais facultativement, le tambour de frein composite selon l'invention peut comprendre l'une parmi l'une des caractéristiques suivantes, prise seule ou en combinaison : le corps principal est réalisé en fonderie sous pression, le tambour de frein comprend en outre une extension faisant saillie de la surface externe du corps principal, l'extension étant adaptée pour : augmenter la raideur du tambour de frein, et assurer une dissipation thermique, un alésage est usiné dans le corps principal, l'alésage étant : centré autour de l'axe de symétrie, configuré pour positionner le tambour de frein sur un moyeu de roue, et de préférence, prolongé, au niveau de la surface interne du corps principal, par un chanfrein, au moins un trou débouchant est usiné dans le corps principal, le trou étant : configuré pour recevoir des moyens de fixation du tambour de frein sur un moyeu de roue, et de préférence, chanfreiné, et le corps principal comprend un rebord annulaire faisant saillie de la surface externe du corps principal, le rebord étant configuré pour augmenter la raideur du tambour de frein. [0059] Selon un troisième aspect, l'invention propose un système de fabrication d'une couronne de frottement pour tambour de frein, de préférence pour tambour de frein composite dans lequel la couronne de frottement forme un insert de surmoulage par procédé de fonderie d'un métal, par exemple d'un alliage d'aluminium, le système de fabrication d'une couronne de frottement comprenant : un dispositif de poinçonnage configuré pour former une protubérance au sein d'une bande de tôle métallique, de préférence une bande de tôle d'acier, et un dispositif de roulage configuré pour conférer une forme annulaire de révolution à une bande de tôle métallique, de préférence une bande de tôle d'acier. [0060] Avantageusement, mais facultativement, le système de fabrication d'une couronne de frottement selon l'invention peut comprendre l'une parmi l'une des caractéristiques suivantes, prise seule ou en combinaison : le dispositif de poinçonnage comprend : 13 un support présentant une surface externe configurée pour être en contact avec la bande lorsque ladite bande est positionnée sur le support, un alésage étant pratiqué au sein de la surface externe du support, et un serre flanc présentant une surface interne configurée pour venir en contact avec la bande de sorte à presser ladite bande contre la surface externe du support, le serre flanc comprenant en outre un poinçon, mobile par rapport au serre flanc et susceptible de faire saillie de la surface interne du serre flanc, en regard de l'alésage du support, de sorte à emboutir la bande pour y former la protubérance, le dispositif de roulage comprend deux rouleaux supports et un rouleau croqueur configurés pour faire défiler la bande et pour conférer la forme annulaire à la bande au fur et à mesure du défilement, l'un au moins parmi les deux rouleaux supports, de préférence chacun des deux rouleaux supports, comprend une gorge configurée pour loger la protubérance lors du défilement de la bande, et la gorge est configurée pour écraser un sommet de la protubérance de sorte à lui conférer une forme évasée. [0061] Selon un quatrième aspect, l'invention proposer un système de fabrication d'un tambour de frein comprenant : une première partie de moule présentant une surface externe dans laquelle est formée une empreinte de corps principal de tambour de frein, et une deuxième partie de moule, mobile pal- rapport à la première partie de moule, et comprenant un support de couronne de frottement. [0062] Avantageusement, mais facultativement, le système de fabrication d'un tambour de frein selon l'invention peut comprendre l'une parmi l'une des caractéristiques suivantes, prise seule ou en combinaison : le système de fabrication d'un tambour de frein comprend en outre un dispositif de pose configuré pour déformer élastiquement une couronne de frottement du tambour de frein en vue de positionner ladite couronne de frottement sur le support de couronne de frottement. [0063] Selon un cinquième aspect, l'invention propose un procédé de fabrication d'une couronne de frottement pour tambour de frein, de préférence pour tambour de frein composite dans lequel la couronne de frottement forme un insert de surmoulage par procédé de fonderie d'un alliage d'aluminium, le procédé de fabrication d'une couronne de frottement comprenant les étapes de : poinçonnage d'une bande de tôle métallique, de préférence une bande de tôle d'acier, de sorte à y former une protubérance, et roulage de la bande de tôle métallique de sorte à lui conférer une forme annulaire. [0064] Avantageusement, mais facultativement, procédé de fabrication d'une couronne de 14 frottement selon l'invention peut comprendre l'une parmi l'une des caractéristiques suivantes, prise seule ou en combinaison : le poinçonnage est mis en oeuvre avant le roulage, lors du poinçonnage, la bande est positionnée entre une surface externe d'un support et une surface interne d'un serre flanc comprenant un poinçon, le poinçon étant ensuite mis en mouvement vers la surface externe du support de sorte à emboutir la bande pour y former une protubérance venant alors s'étendre au sein d'un alésage pratiqué dans la surface externe du support, le procédé de fabrication d'une couronne de frottement comprend, lors du roulage, le défilement de la bande par mise en rotation de deux rouleaux supports et d'un rouleau croqueur, le procédé de fabrication d'une couronne de frottement comprend, lors du défilement., la déformation de la bande de sorte à lui conférer une forme annulaire de révolution, le procédé de fabrication d'une couronne de frottement comprend, lors du roulage, l'écrasement d'un sommet de la protubérance de sorte à lui conférer une forme évasée, et le procédé de fabrication d'une couronne de frottement comprend, à l'issu du roulage, une étape de soudure des extrémités de la bande. [0065] Selon un sixième aspect, l'invention propose un procédé de fabrication d'un tambour de frein, comprenant les étapes de : fabrication d'une couronne de frottement selon un procédé de fabrication d'une couronne de frottement tel que précédemment décrit, et surmoulage d'un corps principal en alliage métallique, de préférence en alliage d'aluminium, autour de la couronne de frottement de sorte à noyer la protubérance de la bande. [0066] Avantageusement, mais facultativement, procédé de fabrication d'un tambour de frein selon l'invention peut comprendre l'une parmi l'une des caractéristiques suivantes, prise seule ou en combinaison : le procédé de fabrication d'un tambour de frein comprend, à l'issu de la fabrication de la couronne de frottement, la déformation élastique de la couronne de frottement en vue de positionner ladite couronne de frottement sur un support de couronne de frottement, et le procédé de fabrication d'un tambour de frein comprend en outre une étape d'usinage de la couronne de frottement et/ou du corps principal. Brève description des dessins [0067] D'autres caractéristiques, buts et avantages de l'invention ressortiront de la des- cription qui suit, qui est purement illustrative et non limitative, et qui doit être lue en regard des dessins annexés sur lesquels : [0068] [fig.1] La figure 1 illustre en perspective un exemple de réalisation d'une couronne de frottement selon l'invention. [0069] [fig.2] La figure 2 est une vue en perspective agrandie d'un exemple de réalisation d'une protubérance et d'une empreinte d'un exemple de réalisation d'une couronne de frottement selon l'invention. [0070] [fig.3] La figure 3 est une vue en coupe agrandie d'un exemple de réalisation d'une protubérance et d'une empreinte d'un exemple de réalisation d'une couronne de frottement selon l'invention. [0071] [fig.4] La figure 4 illustre en perspective un exemple de réalisation d'un tambour de frein composite selon l'invention. [0072] [fig.5] La figure 5 illustre en perspective un exemple de réalisation d'un tambour de frein composite selon l'invention. [0073] [fig.6] La figure 6 est une vue en coupe d'une partie d'un exemple de réalisation d'un tambour de frein composite selon l'invention. [0074] [fig.7] La figure 7 est une vue en perspective partiellement coupée d'une partie d'un exemple de réalisation d'un tambour de frein composite selon l'invention. [0075] [fig.8] La figure 8 est une vue en coupe d'une partie d'un exemple de réalisation d'un tambour de frein composite selon l'invention. [0076] [fig.9] La figure 9 est une vue en coupe d'un dispositif de poinçonnage d'un exemple de réalisation d'un système de fabrication d'une couronne de frottement selon l'invention. [0077] [fig.10] La figure 10 est une vue en coupe d'un dispositif de roulage d'un exemple de réalisation d'un système de fabrication d'une couronne de frottement selon l'invention, le dispositif de roulage étant illustré dans deux états successifs de défilement d'une bande. [0078] [fig.11] La figure 11 est une vue dans la coupe XI du dispositif de roulage illustré en figure 10. [0079] [fig.12] La figure 12 illustre en coupe différentes étapes d'un exemple de mise en oeuvre d'un procédé de fabrication d'un tambour de frein composite selon l'invention mis en oeuvre par exemple de système de fabrication d'un tambour de frein selon l'invention. [0080] [fig.13] La figure 13 est un organigramme illustrant un exemple de mise en oeuvre d'un procédé de fabrication d'une couronne de frottement selon l'invention. [0081] [fig.14] La figure 14 est un organigramme illustrant un exemple de mise en oeuvre d'un procédé de fabrication d'un tambour de frein selon l'invention [0082] Sur l'ensemble des figures, les éléments similaires portent des références identiques. 16 Description des modes de réalisation [0083] Couronne de frottement 1 [0084] En référence aux figures 1 à 8, une couronne de frottement 1 va à présent être décrite. [0085] La couronne de frottement 1 est particulièrement adaptée pour un tambour de frein composite 2 dans lequel la couronne de frottement 1 forme un insert de surmoulage par procédé de fonderie d'un alliage d'aluminium. Ceci n'est toutefois pas limitatif, puisque le tambour de frein 2 n'est pas nécessairement composite et la fonderie n'est pas nécessairement en alliage d'aluminium, mais peut être réalisée à l'aide de tout type de métal léger et conducteur thermique. [0086] Comme visible sur les ligures 1 et 4, la couronne de frottement 1 présente un axe de symétrie X-X autour duquel la couronne de frottement 1 est annulaire ou cylindrique de révolution. [0087] La couronne de frottement 1 est réalisée à partir d'une bande 10 plane, de préférence de tôle métallique, par exemple de tôle d'acier. Cette bande 10 peut par exemple provenir d'une bobine de tôle d'acier. Pour ce faire, la bobine de tôle d'acier est déroulée puis redressée. Enfin, la forme annulaire est conférée à la bande 10 par roulage. [0088] A titre d'exemple non limitatif, la nuance de tôle d'acier utilisée pour la fabrication de la couronne de frottement 1 est « S355J21-1 » selon la norme EN 10210. [0089] Les propriétés mécaniques de la nuance d'acier «S355.12 », pour des épaisseurs de bande 10 inférieures à 16 mm, sont les suivantes, selon «AUSA Special Steels » : [0090] [Tableaux 1] Rc (MPa) min. Rm (MPa) A (%) min KV min à - Dureté HB 20°C 355 470-630 22 27 146-187 [0091] En outre, La co nposition chimique de cette nuance d'acier est la suivante : [0092] [Tableaux2] C (%) Mn (%) Si (%) P (%) S (%) Autres (%) Min. Cu Max. 0,55 Al Min. 0,020 Max. 0,22 1,60 0,55 0,025 0,025 100931 En gé iéral, les tambours de frein en fonte sont réalisés de fonderie dans une nuance GJL200 (norme NF EN 1561). Les propriétés physico-chimiques de cette nuance de fonte sont les suivantes : Rp0,2 entre 130 et 195 MPa Rm entre 200 et 300 MPa 17 A% entre 0,3 et 0,8% Module d'élasticité entre 88 et 113 GPa Dureté HB30 entre 150 et 230 Capacité thermique massique (en J/kg/°K) : Entre 20°C et 200°C : 460 Entre 20°C et 600°C : 535 Coefficient de dilatation linéaire (en pm/rnrK) : Entre -100°C et +20°C : 10 Entre +20°C et +200°C : 11,7 Entre +200°C et +400°C : 13,0 Conductivité thermique (en W/m/c1C) : A +100°C : 50 A +200°C : 49 A +300°C : 48 A +400°C : 47 A +500°C : 46 Composition chimique : C % entre 2,9 et 3,7 Si % entre 1,7 et 2,8 Mn % entre 0,35 et 1,0 P % entre 0,05 et 0,2 S % REVENDICATIONSCouronne de frottement (1) pour tambour de frein (1), de préférence pour tambour de frein composite dans lequel la couronne de frottement (1) forme un insert de surmoulage par procédé de fonderie d'un métal, par exemple un alliage d'aluminium, la couronne de frottement (1) : présentant un axe de symétrie (X-X), et comprenant une bande (10) de tôle métallique, de préférence une bande de tôle d'acier, ladite bande (10) : présentant une forme annulaire autour de l'axe de symétrie (X-X), la forme annulaire ayant été formée par roulage de la bande (10), et comprenant au moins une protubérance (12) ayant été formée par poinçonnage de la bande (10). Couronne de frottement (1) selon la revendication 1, dans lequel la bande (10) présente : une surface interne (100) configurée pour coopérer par frottement avec un organe de freinage, et une surface externe (102), opposée à la surface interne (100) et destinée à recevoir un corps principal (3) surmoulé. Couronne de frottement (1) selon la revendication 2, dans laquelle la protubérance (12) fait saillie de la surface externe (102) de la bande (10). Couronne de frottement (1) selon l'une des revendications 2 et 3, dans laquelle une empreinte (14) en creux est formée dans la surface interne (100) de la bande (10), au niveau de la protubérance (12), l'empreinte (14) présentant une forme complémentaire de la protubérance (12). Couronne de frottement (1) selon l'une des revendications 1 à 4, dans laquelle la protubérance (12) présente une portion évasée, par exemple un sommet évasé. Couronne de frottement (1) selon l'une des revendications 1 à 5, dans laquelle la bande (10) présente une première extrémité (104) et une deuxième extrémité (106), opposé à la première extrémité (104), la première extrémité (104) et la deuxième extrémité (106) étant adjacentes bord à bord. Couronne de frottement (1) selon la revendication 6, dans laquelle la première extrémité (104) et la deuxième extrémité (106) sont soudées entre elles. Couronne de frottement (1) selon l'une des revendications 1 à 7, 32 [Revendication 9] [Revendication 10] [Revendication 11] [Revendication 12] [Revendication 13] comprenant une pluralité de protubérance (12) réparties circonférentiellement autour de l'axe de symétrie (X-X). Couronne de frottement (1) selon l'une des revendications 1 à 8, dans laquelle la bande (10) présente : un diamètre intérieur par rapport à l'axe de symétrie (X-X) qui est compris entre 100 et 500 millimètres, de préférence compris entre 200 et 300 millimètres, une épaisseur (E) prise dans un plan orthogonal à l'axe de symétrie (X-X) qui est comprise entre 2 et 8 millimètres, de préférence comprise entre 4 et 7 millimètres, et une largeur prise dans une direction parallèle à l'axe de symétrie (X-X) qui est comprise entre 25 et 75 millimètres, de préférence comprise entre 40 et 60 millimètres. Tambour de frein composite (2) comprenant : une couronne de frottement (1) selon l'une des revendications 1 à 9, et un corps principal (3) : surmoulé autour de la couronne de frottement (1) de sorte à noyer la protubérance (12) de la bande (10) afin de prévenir un mouvement relatif de la couronne de frottement (1) par rapport au corps principal (3), centré autour de l'axe de symétrie (X-X), et comprenant un métal, par exemple un alliage métallique, de préférence un alliage d'aluminium, le corps principal (3) présentant en outre une surface interne (300) en contact avec la couronne de frottement (1), et une surface externe (302), opposée à la surface interne (300). Tambour de frein (2) selon la revendication 10, dans lequel le corps principal (3) est réalisé en fonderie sous pression. Tambour de frein (2) selon l'une des revendications 10 et 11, comprenant en outre une extension (30) faisant saillie de la surface externe (302) du corps principal (3), l'extension (30) étant adaptée pour : augmenter la raideur du tambour de frein (2), et assurer une dissipation thermique. Tambour de frein (2) selon l'une des revendications 10 à 12, clans lequel un alésage (32) est usiné dans le corps principal (3), l'alésage (32) étant : 33 [Revendication 14] [Revendication 15] [Revendication 16] [Revendication 17] centré autour de l'axe de symétrie (X-X), configuré pour positionner le tambour de frein (2) sur un moyeu de roue, et de préférence, prolongé, au niveau de la surface interne (300) du corps principal (3), par un chanfrein. Tambour de frein (2) selon l'une des revendications 10 à 13, dans lequel au moins un trou (34) débouchant est usiné dans le corps principal (3), le trou (34) étant : configuré pour recevoir des moyens de fixation du tambour de frein (2) sur un moyeu de roue, et de préférence, chanfreiné. Tambour de frein (2) selon l'une des revendications 10 à 14, dans lequel le corps principal (2) comprend un rebord annulaire (36) faisant saillie de la surface externe (302) du corps principal (3), le rebord (36) étant configuré pour augmenter la raideur du tambour de frein (2). Système de fabrication (4) d'une couronne de frottement (1) pour tambour de frein (2), de préférence pour tambour de frein composite dans lequel la couronne de frottement (1) forme un insert de surmoulage par procédé de fonderie d'un métal, par exemple d'un alliage d'aluminium, le système de fabrication (4) d'une couronne de frottement (1) comprenant : un dispositif de poinçonnage (40) configuré pour former une protubérance (12) au sein d'une bande (10) de tôle métallique, de préférence une bande (10) de tôle d'acier, et un dispositif de roulage (42) configuré pour conférer une forme annulaire de révolution à une bande (10) de tôle métallique, de préférence une bande (10) de tôle d'acier. Système de fabrication (4) d'une couronne de frottement (1) selon la revendication 16, dans lequel le dispositif de poinçonnage (40) comprend : un support (400) présentant une surface externe (4000) configurée pour être en contact avec la bande (10) lorsque ladite bande (10) est positionnée sur le support (400), un alésage (4002) étant pratiqué au sein de la surface externe (4000) du support (400), et un serre flanc (402) présentant une surface interne (4020) configurée pour venir en contact avec la bande (10) de sorte à presser ladite bande (10) contre la surface externe (4000) du support (400), le serre flanc (402) comprenant en outre un poinçon (4022), mobile par rapport au 34 [Revendication 18] [Revendication 19] [Revendication 20] [Revendication 21] [Revendication 22] [Revendication 23] serre flanc (402) et susceptible de faire saillie de la surface interne (4020) du serre flanc (402), en regard de l'alésage (4002) du support (400), de sorte à emboutir la bande (10) pour y former la protubérance (12). Système de fabrication (4) d'une couronne de frottement (1) selon l'une des revendications 16 et 17, dans lequel le dispositif de roulage (42) comprend deux rouleaux supports (421, 422) et un rouleau croqueur (423) configurés pour faire défiler la bande (10) et pour conférer la forme annulaire à la bande (10) au fur et à mesure du défilement. Système de fabrication (4) d'une couronne de frottement (1) selon la revendication 18, dans lequel l'un au moins parmi les deux rouleaux supports (421, 422), de préférence chacun des deux rouleaux supports (421, 422), comprend une gorge (4210) configurée pour loger la protubérance (12) lors du défilement de la bande (10). Système de fabrication (4) d'une couronne de frottement (1) selon la revendication 19, dans lequel la gorge (4210) est configurée pour écraser un sommet de la protubérance (12) de sorte à lui conférer une forme évasée. Système de fabrication (5) d'un tambour de frein (1) comprenant : une première partie de moule (50) présentant une surface externe (500) dans laquelle est formée une empreinte (5000) de corps principal (3) de tambour de frein (2), et une deuxième partie de moule (52), mobile par rapport à la première partie de moule (52), et comprenant un support de couronne de frottement (520). Système de fabrication (5) d'un tambour de frein (2) selon la revendication 21, comprenant en outre un dispositif de pose (54) configuré pour déformer élastiquement une couronne de frottement (1) du tambour de frein (2) en vue de positionner ladite couronne de frottement (1) sur le support de couronne de frottement (520). Procédé de fabrication (EE) d une couronne de frottement (1) pour tambour de frein (2), de préférence pour tambour de frein composite dans lequel la couronne de frottement (1) forme un insert de surmoulage par procédé de fonderie d'un alliage d'aluminium, le procédé de fabrication (EE) d'une couronne de frottement (1) comprenant les étapes de : poinçonnage (EE1) d'une bande (10) de tôle métallique, de préférence une bande (10) de tôle d'acier, de sorte à y former une protubérance, et 35 [Revendication 24] [Revendication 25] [Revendication 26] [Revendication 27] [Revendication 28] [Revendication 29] [Revendication 30] [Revendication 31] roulage (EE2) de la bande (10) de tôle métallique de sorte à lui conférer une forme annulaire. Procédé de fabrication (EE) d une couronne de frottement (1) selon la revendication 23, dans lequel le poinçonnage (EE1) est mis en oeuvre avant le roulage (EE2). Procédé de fabrication (EE) d une couronne de frottement (1) selon l'une des revendications 23 et 24, dans lequel, lors du poinçonnage (EE1), la bande (10) est positionnée entre une surface externe (4000) d'un support (400) et une surface interne (4020) d'un serre flanc (402) comprenant un poinçon (4022), le poinçon (4022) étant ensuite mis en mouvement vers la surface externe (4000) du support (400) de sorte à emboutir la bande (10) pour y former une protubérance (12) venant alors s'étendre au sein d'un alésage (4002) pratiqué dans la surface externe (4000) du support (400). Procédé de fabrication (EE) d une couronne de frottement (1) selon l'une des revendications 23 à 25, comprenant, lors du roulage (EE2), le défilement de la bande (10) par mise en rotation de deux rouleaux supports (421, 422) et d'un rouleau croqueur (423). Procédé de fabrication (EE) d une couronne de frottement (1) selon la revendication 26, comprenant, lors du défilement, la déformation de la bande (10) de sorte à lui conférer une forme annulaire de révolution. Procédé de fabrication (EE) d une couronne de frottement (1) selon l'une des revendications 23 à 27, comprenant, lors du roulage (EE2), l'écrasement d'un sommet de la protubérance (12) de sorte à lui conférer une forme évasée. Procédé de fabrication (EE) d une couronne de frottement (1) selon l'une des revendications 23 à 28, comprenant, à l'issu du roulage (EE2), une étape de soudure des extrémités (104, 106) de la bande (10). Procédé de fabrication (FF) d'un tambour de frein (2), comprenant les étapes de : fabrication (FFI) d'une couronne de frottement (1) selon procédé de fabrication (EE) d'une couronne de frottement (1) de l'une des revendications 23 à 29, et surmoulage (FF2) d'un corps principal (3) en alliage métallique, de préférence en alliage d'aluminium, autour de la couronne de frottement (1) de sorte à noyer la protubérance (12) de la bande (10). Procédé de fabrication (FF) d'un tambour de frein (2) selon la revendication 30, comprenant, à l'issu de la fabrication (FFI) de la couronne 36 de frottement (1), la déformation élastique de la couronne de frottement (1) en vue de positionner ladite couronne de frottement (1) sur un support de couronne de frottement (520). [Revendication 32] Procédé de fabrication (FF) d'un tambour de frein (2) selon l'une des re- vendications 30 et 31, comprenant en outre une étape d'usinage de la couronne de frottement (1) et/ou du corps principal (3).